КОМПОЗИЦИЯ ИМПРЕГНИРУЮЩЕЙ СМОЛЫ ДЛЯ ЭЛЕКТРИЧЕСКИХ ОБМОТОК

1. Композиция смолы, содержащая
a) 80%-99 мас.%, по меньшей мере, одной смолы на основе ненасыщенного сложного полиэфира или смеси смолы на основе ненасыщенного сложного полиэфира и дополнительной смолы в качестве компонента A; смола на основе ненасыщенного сложного полиэфира компонента А имеет структурные звенья дигидродициклопентадиена или группы изопренила;
b) 1%-20 мас.%, по меньшей мере, одного полибутадиена в качестве компонента B;
c) 0,01%-5,0 мас.% одной или нескольких добавок, стабилизирующих эмульсию, в качестве компонента C;
d) 0%-5,0 мас.% одного или нескольких ускорителей отверждения в качестве компонента D,
сумма компонентов A-D составляет 100 мас.%.
2. Композиция смолы по п. 1, отличающаяся тем, что компонент B присутствует в качестве дисперсной фазы в компоненте A в качестве непрерывной фазы.
3. Композиция смолы по п. 1, отличающаяся тем, что смола на основе ненасыщенного сложного полиэфира компонента A может быть получена в результате взаимодействия полиола, выбранного из группы, состоящей из диэтиленгликоля, триэтиленгликоля, неопентилгликоля и триметилолпропана, с ненасыщенной дикарбоновой кислотой или дикарбоновым ангидридом, выбранным из группы, состоящей из малеиновой кислоты, малеинового ангидрида и фумаровой кислоты.
4. Композиция смолы по п. 1, отличающаяся тем, что смола на основе ненасыщенного сложного полиэфира компонента A содержит концевые или расположенные в цепи имидные группы.
5. Композиция смолы по п. 1, отличающаяся тем, что компонент A содержит сложные полиэфиры, имеющие концевые или расположенные в цепи имидные группы и дигидродициклопентадиеновые группы, и сложные полиэфиры, имеющие пропенильные или изопренильные группы.
6. Композиция смолы по п. 1, отличающаяся тем, что полибутадиен компонента B имеет вязкость от 500 до 150000 мПа·с при 23°C.
7. Композиция смолы по п. 1, отличающаяся тем, что полибутадиен компонента B имеет вязкость в пределах от 500 до 30000 мПа·с при 23°C.
8. Композиция смолы по п. 1, содержащая коллоидный оксид кремния в качестве добавки, стабилизирующей эмульсию.
9. Композиция смолы по п. 1, содержащая алкилтриметоксисилоксан, имеющий от 10 до 30 атомов C в алкильной цепи, в качестве добавки, стабилизирующей эмульсию.
4
16
10. Композиция смолы по п. 1, содержащая блоксополимер, содержащий полярные блоки акрилатных мономеров и неполярные блоки с боковыми цепями C-C углеводородных радикалов, в качестве добавки, стабилизирующей эмульсию.
11. Композиция смолы по п. 1, содержащая от 0,01% до 5 мас.% ускорителя отверждения.
12. Композиция смолы по п. 1, не содержащая ускорителя отверждения.
13. Применение композиции смолы по любому из пп. 1-12 в качестве вещества для пропитки, литья и нанесения покрытий для электрических или электронных компонентов и устройств.